НЕРЖАВЕЮЩАЯ СТАЛЬ И ИЗДЕЛИЕ ИЗ НЕРЖАВЕЮЩЕЙ СТАЛИ ДЛЯ НЕФТЯНОЙ СКВАЖИНЫ

1. Нержавеющая сталь, имеющая химический состав, включающий, в мас.%:
C: от 0,001 до 0,06%;
Si: от 0,05 до 0,5%;
Mn: 0,01 до 2,0%;
P: до 0,03%;
S: менее 0,005%;
Cr: от 15,5 до 18,0%;
Ni: от 2,5 до 6,0%;
V: от 0,005 до 0,25%;
Al: до 0,05%;
N: до 0,06%;
O: до 0,01%;
Cu: от 0 до 3,5%;
Co: от 0 до 1,5%;
Nb: от 0 до 0,25%;
Ti: от 0 до 0,25%;
Zr: от 0 до 0,25%;
Ta: от 0 до 0,25%;
B: от 0 до 0,005%;
Ca: от 0 до 0,01%;
Mg: от 0 до 0,01%; и
REM: от 0 до 0,05%,
дополнительно включающая один или два элемента, выбранных из группы, состоящей из:
Mo: от 0 до 3,5%; и
W: от 0 до 3,5%,
в количестве, которое удовлетворяет Уравнению (1),
причем остальное количество составляют Fe и примеси,
причем нержавеющая сталь имеет структуру матрицы, имеющую, в объемном отношении, от 40 до 80% мартенсита отпуска, от 10 до 50% феррита, и от 1 до 15% аустенита,
когда изображение микроструктуры с размерами 1 мм × 1 мм, полученное фотографированием структуры матрицы со 100-кратным увеличением, размещают в x-y-координатной системе с х-осью, протяженной по направлению толщины стенки, и y-осью, протяженной по направлению длины, и каждый из 1024×1024 пикселей представлен уровнем серой шкалы, значение β, определяемое Уравнением (2), составляет не менее 1,55:
1,0≤Mo+0,5W≤3,5 (1),
где Mo и W представляют уровни содержания Mo и W в мас.%,
[Формула 1]
в Уравнении (2) Su определяется Уравнением (3), и Sv определяется Уравнением (4):
[Формула 2]
в Уравнениях (3) и (4) F(u,v) определяется Уравнением (5):
[Формула 3]
в Уравнении (5) f(x,y) представляет уровень серого тона пикселя в координатах (x,y).
2. Нержавеющая сталь по п.1, в которой химический состав включает один или два элемента, выбранных из группы, состоящей, в мас.%, из:
Cu: от 0,2 до 3,5%; и
Со: от 0,05 до 1,5%.
3. Нержавеющая сталь по п. 1, в которой химический состав включает один или более элементов, выбранных из группы, состоящей, в мас.%, из:
Nb: от 0,01 до 0,25%;
Ti: от 0,01 до 0,25%;
Zr: от 0,01 до 0,25%; и
Ta: от 0,01 до 0,25%.
4. Нержавеющая сталь по п. 2, в которой химический состав включает один или более элементов, выбранных из группы, состоящей, в мас.%, из:
Nb: от 0,01 до 0,25%;
Ti: от 0,01 до 0,25%;
Zr: от 0,01 до 0,25%; и
Ta: от 0,01 до 0,25%.
5. Нержавеющая сталь по любому из пп. 1-4, в которой химический состав включает один или более элементов, выбранных из группы, состоящей, в мас.%, из:
B: от 0,0003 до 0,005%;
Ca: от 0,0005 до 0,01%;
Mg: от 0,0005 до 0,01%; и
REM: от 0,0005 до 0,05%.
6. Изделие из нержавеющей стали для нефтяной скважины, изготовленное из нержавеющей стали по любому из пп. 1-5.